(57)【特許請求の範囲】
【請求項１】
糖類のアルキレンオキシド付加物と炭素数１〜２４のモノカルボン酸とのエステル化物（Ａ）を含有する親水化剤であって、
前記糖類のアルキレンオキシド付加物と炭素数１〜２４のモノカルボン酸とのエステル化物（Ａ）における、糖類残基の含有量とオキシエチレン基の含有量との総和が２０〜９５質量％であり、
前記糖類がショ糖である、親水化剤。
【請求項２】
前記糖類のアルキレンオキシド付加物と炭素数１〜２４のモノカルボン酸とのエステル化物（Ａ）が、平均水酸基価７０〜７００ｍｇＫＯＨ／ｇである請求項１に記載の親水化剤。
【請求項３】
前記糖類のアルキレンオキシド付加物と炭素数１〜２４のモノカルボン酸とのエステル化物（Ａ）が、平均エステル化度０．５〜２．５である請求項１または２に記載の親水化剤。
【請求項４】
前記糖類のアルキレンオキシド付加物と炭素数１〜２４のモノカルボン酸とのエステル化物（Ａ）の数平均分子量が、６００〜５０００である請求項１〜３のいずれか１項に記載の親水化剤。
【請求項５】
請求項１〜４のいずれか１項に記載の親水化剤および樹脂（Ｂ）を含有する樹脂成形品。
【発明の詳細な説明】
【技術分野】
【０００１】
本発明は、親水化剤に関する。
【背景技術】
【０００２】
一般に、基材表面が親水化されると、基材に付着した水滴は一様に拡がるようになる。その結果、都市煤塵、自動車等の排気ガスに含まれる燃焼生成物、油脂、シーラント溶出成分等の疎水性汚染物質の付着抑制や、上記疎水性汚染物質が付着した場合でも、降雨、水洗あるいは水拭のような簡単な操作での除去が可能となる。また、基材への密着性、接着性、メッキ特性、帯電防止性などを向上することが期待されている。
【０００３】
医療分野では、移植用細胞の培養容器を親水化することにより、培養された細胞の採取を容易に行うことが期待されている。また、血液浄化装置の部品を親水化することにより、血液の凝固を防止することも期待されている。
【０００４】
基材表面を親水性にする方法の１つとして、樹脂と親水化剤との混合物を成形する方法（以下、練り込み法と記載する）が知られている。練り込み法は、基材表面に親水化剤を塗布する方法と比べて、成形品の製造が簡便であるという利点がある。このような親水化剤としては、例えば、スルホン酸塩とアミン化合物を用いる方法（特許文献１）がある。
【先行技術文献】
【特許文献】
【０００５】
【特許文献１】特開平９−２７２７５８号公報
【発明の概要】
【発明が解決しようとする課題】
【０００６】
しかしながら、特許文献１の親水化剤は、時間の経過とともに親水性が低下する、また、低温環境下における初期親水性が低いという問題がある。また、そこで、本発明は、長期にわたって親水性を維持し、低温環境下における初期親水性に優れる親水化剤を提供することを目的とする。
【課題を解決するための手段】
【０００７】
上記課題を解決すべく、本発明に係る親水化剤は、糖類のアルキレンオキシド付加物と炭素数１〜２４のモノカルボン酸とのエステル化物（Ａ）を含有し、前記糖類のアルキレンオキシド付加物と炭素数１〜２４のモノカルボン酸とのエステル化物（Ａ）における糖類残基の含有量とオキシエチレン基の含有量との総和が２０〜９５質量％であるものである。
【０００８】
前記糖類のアルキレンオキシド付加物と炭素数１〜２４のモノカルボン酸とのエステル化物（Ａ）は、平均水酸基価が７０〜７００ｍｇＫＯＨ／ｇであることが好ましい。
【０００９】
前記糖類のアルキレンオキシド付加物と炭素数１〜２４のモノカルボン酸とのエステル化物（Ａ）は、１分子中にエステル基を平均０．５〜２．５個有することが好ましい。
【００１０】
前記糖類のアルキレンオキシド付加物と炭素数１〜２４のモノカルボン酸とのエステル化物（Ａ）の数平均分子量は、６００〜５０００であることが好ましい。
【００１１】
本発明に係る樹脂成形品は、上記親水化剤および樹脂（Ｂ）を含有するものである。
【発明の効果】
【００１２】
本発明によれば、長期にわたって親水性を維持し、低温環境下における初期親水性に優れる親水化剤が得られる。
【発明を実施するための形態】
【００１３】
以下、本発明の好ましい実施の形態について説明する。
【００１４】
本実施形態の親水化剤は、糖類のアルキレンオキシド付加物と炭素数１〜２４のモノカルボン酸とのエステル化物（Ａ）を含有する。
【００１５】
本発明に用いる糖類のアルキレンオキシド付加物と炭素数１〜２４のモノカルボン酸とのエステル化物（Ａ）における糖類としては、例えば、糖および糖アルコールなどが挙げられる。糖としては、例えば、グルコース、フルクトース、ガラクトースおよびマンノースなどの単糖、スクロース、ラクトース、マルトースおよびトレハロースなどの二糖、セルロース、アミロースおよびキチンなどの多糖などが挙げられる。また、糖アルコールとしては、ソルビトール、マンニトール、マルチトールおよびエリスリトールなどが挙げられる。これらのうち、比較的低粘度であるため取り扱いが容易であること、また、親水性をより長期にわたって維持できることから、二糖および糖アルコールが好ましく、ショ糖がより好ましい。
【００１６】
本発明に用いる糖類のアルキレンオキシド付加物と炭素数１〜２４のモノカルボン酸とのエステル化物（Ａ）におけるアルキレンオキシドとしては、例えば、エチレンオキシド、プロピレンオキシド、ブチレンオキシド、スチレンオキシド、グリシドール、テトラヒドロフランなどが挙げられる。これらのうち、親水性をより長期にわたって維持できること、低温環境下における初期親水性がより優れることから、エチレンオキシドおよびプロピレンオキシドから選択される少なくとも１種であることが好ましく、エチレンオキシドとプロピレンオキシドとの組み合わせがより好ましい。エチレンオキシドとプロピレンオキシドとを組み合わせて使用する場合、その割合（モル比）は、エチレンオキシド／プロピレンオキシドが１／９〜９／１であることが好ましく、２／８〜８／２であることがより好ましく、３／７〜７／３であることがさらに好ましい。また、エチレンオキシドとプロピレンオキシドとを組み合わせて用いる場合は、ランダム付加物であってもよく、ブロック付加物であってもよい。これらのうち、親水性をより長期にわたって維持でき、低温環境下における初期親水性がより優れることから、ブロック付加物が好ましく、エチレンオキシドとプロピレンオキシドをこの順でブロック付加したものであることがより好ましい。
【００１７】
前記アルキレンオキシドの付加量は、糖類１モルあたり３〜１００モルであることが好ましい。上記範囲内とすることにより、親水性をより長期にわたって維持することができること、低温環境下における初期親水性がより優れたものとなる。上記アルキレンオキシドの付加量は、５〜５０モルであることがより好ましく、７〜３０モルであることがさらに好ましい。
【００１８】
本発明に用いる糖類のアルキレンオキシド付加物と炭素数１〜２４のモノカルボン酸とのエステル化物（Ａ）における炭素数１〜２４のモノカルボン酸としては、例えば、酢酸、プロピオン酸、酪酸、吉草酸、カプロン酸、エナント酸、カプリル酸、ペラルゴン酸、カプリン酸、ラウリン酸、ミリスチン酸、ペンタデシル酸、パルミチン酸、パルミトレイン酸、マルガリン酸、ステアリン酸、オレイン酸、バクセン酸、リノール酸、リノレン酸、エレオステアリン酸、アラキジン酸、アラキドン酸、ベヘン酸、リグノセリン酸、ネルボン酸などの脂肪族カルボン酸が挙げられる。これらのうち、低温環境下における初期親水性がより優れることから、脂肪族カルボン酸は炭素数が６〜２２であることが好ましく、８〜２０であることがより好ましく、１２〜１８であることがさらに好ましい。
【００１９】
また、前記炭素数１〜２４のモノカルボン酸としては、例えば、安息香酸、トルイル酸、メトキシ安息香酸、ナフタレンカルボン酸などの芳香族カルボン酸も用いることができる。これらのうち、温環境下における初期親水性がより優れることから、芳香族カルボン酸は炭素数が６〜２２であることが好ましく、６〜２０であることがより好ましく、６〜１８であることがさらに好ましい。
【００２０】
前記糖類のアルキレンオキシド付加物と炭素数１〜２４のモノカルボン酸とのエステル化物（Ａ）は、平均水酸基価が７０〜７００ｍｇＫＯＨ／ｇであることが好ましい。上記範囲内とすることにより、親水性をより長期にわたって維持できるとともに、低温環境下における初期親水性がより優れたものとなる。上記平均水酸基価は、１５０〜６００ｍｇＫＯＨ／ｇであることがより好ましく、２００〜５００ｍｇＫＯＨ／ｇであることがさらに好ましい。なお、平均水酸基価は、ＪＩＳ  Ｋ００７０に準じて測定することができる。
【００２１】
前記糖類のアルキレンオキシド付加物と炭素数１〜２４のモノカルボン酸とのエステル化物（Ａ）は、数平均分子量が６００〜５０００であることが好ましい。上記範囲内とすることにより、親水性をより長期にわたって維持できるとともに、低温環境下における初期親水性がより優れたものとなる。上記数平均分子量は、７００〜３０００であることがより好ましく、８００〜２０００であることがさらに好ましい。
【００２２】
前記糖類のアルキレンオキシド付加物と炭素数１〜２４のモノカルボン酸とのエステル化物（Ａ）は、平均エステル化度が０．５〜２．５であることが好ましい。上記範囲内とすることにより、親水性をより長期にわたって維持できるとともに、低温環境下における初期親水性がより優れたものとなる。上記平均エステル化度は、０．７〜２．０であることがより好ましく、０．９〜１．５であることがさらに好ましい。なお、本明細書において、平均エステル化度は、１分子中に含まれる炭素数１〜２４のモノカルボン酸エステル基の平均値を示す。なお、本明細書において、平均エステル化度は１分子中に含まれるエステル基の平均数を示す。
【００２３】
本発明に用いる糖類のアルキレンオキシド付加物と炭素数１〜２４のモノカルボン酸とのエステル化物（Ａ）は、糖類残基の含有量とオキシエチレン基の含有量との総和が２０〜９５質量％である。上記範囲内とすることにより、親水性を長期にわたって維持できるとともに、低温環境下における初期親水性がより優れたものとなる。糖類残基の含有量とオキシエチレン基の含有量との総和は、２５〜９０質量％であることが好ましく、３０〜８５質量％であることがより好ましい。なお、本明細書において、糖類残基は、糖類からアルキレンオキシドや炭素数１〜２４のモノカルボン酸が置換している水酸基を除いた基を示す。
【００２４】
本発明に用いる糖類のアルキレンオキシド付加物と炭素数１〜２４のモノカルボン酸とのエステル化物（Ａ）は、オキシエチレン基を０〜６０質量％含有することが好ましい。上記範囲内とすることにより、親水性を長期にわたって維持できるとともに、低温環境下における初期親水性がより優れたものとなる。オキシエチレン基の含有量は、０〜５０質量％であることがより好ましい。
【００２５】
本発明に用いる糖類のアルキレンオキシド付加物と炭素数１〜２４のモノカルボン酸とのエステル化物（Ａ）は、例えば、糖類にアルキレンオキシドを付加して糖類のアルキレンオキシド付加物とし、これと炭素数１〜２４のモノカルボン酸とのエステル化反応を行う方法（製法１）、糖類と炭素数１〜２４のモノカルボン酸とのエステル化反応により糖類のモノカルボン酸エステルとし、これにアルキレンオキシドを付加する方法（製法２）、などにより得ることができる。これらのうち、親水性をより長期にわたって維持できるとともに、低温環境下における初期親水性がより優れることから、製法１が好ましい。
【００２６】
以下、前記製法１について説明する。
【００２７】
糖類にアルキレンオキシドを付加する方法としては、例えば、糖類および触媒の存在下、アルキレンオキシドを７０〜１２０℃、０〜０．３ＭＰａとなるように反応容器に導入し、糖類と反応させる方法など、公知の方法を用いることができる。
【００２８】
前記アルキレンオキシド付加反応に用いる糖類は、糖類単独でも使用可能であるが、反応溶液の粘度を低下させる観点から、糖類を溶解しうる化合物に溶解した糖類を用いることが好ましい。このような糖類を溶解しうる化合物としては、例えば、水、エチレングリコール、ジエチレングリコール、トリエチレングリコール、プロピレングリコール、グリセリン、トリメチロールプロパンなどの糖類以外の水酸基含有化合物が挙げられる。これらのうち、糖類の溶解性が高く、付加反応後の留去が容易であることから水が好ましい。また、糖類を溶解しうる化合物の使用量は、糖類に付加するアルキレンオキシドの割合を高める観点から、糖類１００質量部に対して２０質量部以下であることが好ましい。
【００２９】
前記アルキレンオキシド付加反応に用いる触媒としては、特に限定されないが、例えば、水酸化カリウム、水酸化ナトリウム等のアルカリ金属類、水酸化カルシウム、水酸化マグネシウムなどのアルカリ土類金属類、ジエタノールアミン、トリエチルアミンなどのアミン類、カチオン重合触媒、複合金属シアン化物錯体触媒などが挙げられる。触媒の使用量は、例えば、糖類１００質量部に対して０．０１〜５．０質量部である。
【００３０】
前記糖類のアルキレンオキシド付加反応物は、さらに精製処理を行ってもよい。精製処理を行うことにより、親水性をより長期にわたって維持することが可能となる。このような精製処理としては、例えば、吸着剤処理、蒸留処理などが挙げられる。これらのうち、製造工程が容易であることから吸着剤処理が好ましい。
【００３１】
前記吸着剤処理の方法は特に限定されないが、例えば、前記糖類のアルキレンオキシド付加反応物と吸着剤とを攪拌機などを用いて混合する方法、吸着剤充填カラムに前記糖類のアルキレンオキシド付加反応物を通過させる方法などが挙げられる。これらのうち、操作が簡便であることから、糖類のアルキレンオキシド付加反応物と活性炭とを混合する方法が好ましい。また、水や有機溶媒などの溶媒を用いる場合は、予め糖類のアルキレンオキシド付加反応物と混合してから吸着剤を添加してもよく、吸着剤を溶媒に分散してから糖類のアルキレンオキシド付加反応物と混合してもよい。
【００３２】
吸着剤は、糖類のアルキレンオキシド付加反応物に含まれる不純物を吸着させてこれを除去するためのものである。かかる吸着剤は、粉末状、粒状、ペレット状のいずれであってもよく、好ましくは粉末状である。このような吸着剤としては、活性炭、ゼオライトなどが挙げられ、特に、親水化剤の耐熱性がより優れることから、活性炭が好ましく、１質量％の水懸濁液におけるｐＨが４〜１１である活性炭がより好ましく、該ｐＨが４．５〜７．５である活性炭がさらに好ましい。
【００３３】
前記吸着剤の使用量は、特に限定されないが、前記アルキレンオキシド付加反応物１００質量部に対して０．１〜２０．０質量部であることが好ましく、１．０〜１０．０質量部であることがより好ましい。吸着剤の使用量を上記範囲内とすることにより、製造工程がより簡便なものとなる。
【００３４】
また、前記吸着剤処理においては、溶媒を用いることが好ましい。溶媒を用いることにより、前記アルキレンオキシド付加反応物が低粘度化され、精製処理を簡便に行うことができる。
【００３５】
また、前記吸着剤処理においては、前記溶媒以外に、酸化防止剤、紫外線吸収剤など、各種添加剤を使用してもよい。
【００３６】
上記方法により得られた糖類のアルキレンオキシド付加物と炭素数１〜２４のモノカルボン酸とのエステル化反応は、公知の方法により行うことができる。例えば、触媒の存在下、糖類のアルキレンオキシド付加物と炭素数１〜２４のモノカルボン酸とを７０℃〜１８０℃、１ｋＰａ〜１００ｋＰａの条件で反応させる方法などが挙げられる。
【００３７】
前記炭素数１〜２４のモノカルボン酸は、モノカルボン酸エステル基を形成し得る化合物であればよく、モノカルボン酸誘導体を用いることができる。このようなモノカルボン酸誘導体としては、モノカルボン酸クロライドやモノカルボン酸ブロマイドなどのモノカルボン酸ハロゲン化物、モノカルボン酸メチルエステルやモノカルボン酸エチルエステルなどのモノカルボン酸エステルなどが挙げられる。これらのうち、糖類のアルキレンオキシド付加物と炭素数１〜２４のモノカルボン酸とのエステル化物（Ａ）の着色をより抑制できることから、モノカルボン酸エステルを用いることが好ましい。
【００３８】
本発明に係る樹脂成形品は、上記糖類のアルキレンオキシド付加物と炭素数１〜２４のモノカルボン酸とのエステル化物（Ａ）および樹脂（Ｂ）を含有するものである。前記樹脂成形品は、糖類のアルキレンオキシド付加物と炭素数１〜２４のモノカルボン酸とのエステル化物（Ａ）と樹脂（Ｂ）とを混合状態で含有することが好ましい。
【００３９】
本発明に使用し得る樹脂（Ｂ）としては、例えば、ポリスチレン樹脂、ポリエステル樹脂、ポリオレフィン樹脂、ポリカーボネート樹脂、ポリ乳酸樹脂、ポリ塩化ビニル樹脂、ポリスルホン樹脂などの熱可塑性樹脂、フェノール樹脂、ユリア樹脂、メラミン樹脂、エポキシ樹脂などの熱硬化性樹脂が挙げられる。これらのうち、熱可塑性樹脂が好ましい。
【００４０】
本発明の樹脂成形品における前記糖類のアルキレンオキシド付加物と炭素数１〜２４のモノカルボン酸とのエステル化物（Ａ）の含有量は、前記樹脂（Ｂ）１００質量部に対して、０．１〜１０質量部であることが好ましい。上記範囲内とすることにより、より高い親水性を長期にわたって維持することができる。上記含有量は、０．５〜５．０質量部であることがより好ましい。
【００４１】
本発明の樹脂成形品の製造方法は、糖類のアルキレンオキシド付加物と炭素数１〜２４のモノカルボン酸とのエステル化物（Ａ）と樹脂（Ｂ）とを混合できる方法であれば特に限定されない。このような方法としては、例えば、開放型２軸混錬機やニーダーなどの混錬機を用いて混合する方法が挙げられる。
【００４２】
前記製造方法において、糖類のアルキレンオキシド付加物と炭素数１〜２４のモノカルボン酸とのエステル化物（Ａ）と樹脂（Ｂ）との混合温度は１４０〜２４０℃であることが好ましい。上記範囲内とすることにより、糖類のアルキレンオキシド付加物と炭素数１〜２４のモノカルボン酸とのエステル化物（Ａ）と樹脂（Ｂ）とをより均一に混合することができるため、より高い親水性を長期にわたって維持できるとともに、低温環境下における初期親水性がより優れたものとなる。
【００４３】
本発明の樹脂成形品は、糖類のアルキレンオキシド付加物と炭素数１〜２４のモノカルボン酸とのエステル化物（Ａ）および樹脂（Ｂ）以外に、公知の添加剤を含有することができる。このような添加剤としては、例えば、酸化防止剤、紫外線吸収剤、難燃剤などが挙げられる。
【実施例】
【００４４】
以下、実施例により本発明を更に詳細に説明するが、本発明はこれらに限定されるものではない。
【００４５】
本実施例では、糖類のアルキレンオキシド付加物と炭素数１〜２４のモノカルボン酸とのエステル化物（Ａ）として、下記製造例１〜１１で得られる糖類のアルキレンオキシド付加物と炭素数１〜２４のモノカルボン酸とのエステル化物（ａ−１）〜（ａ−１１）を用いた。
【００４６】
（製造例１） 
ステンレス製オートクレーブに、ショ糖３４２ｇ（１モル）、水７０ｇ、水酸化カリウム３ｇを仕込み、反応器内を窒素置換した。８０℃まで昇温してショ糖を溶解し、続いて、１００℃に昇温し、エチレンオキシド４４１ｇ（１０モル）を内圧０．３ＭＰａ以下に保ちながら導入した。導入終了後、さらに１００℃で２時間反応させた。この反応物５００ｇと水１５０ｇとを混合して５０℃に調整し、さらに酢酸を添加してｐＨを６に調整した。続いて、粉末状の活性炭（商品名：強力白鷺Ａ（日本エンバイロケミカルズ社製、１％水溶液のｐＨ：４．９）５０ｇを加え、５０℃で２時間攪拌した。その後、ろ過により活性炭を取り除き、減圧下９０℃にて水を除去することにより、ショ糖のエチレンオキシド（１０モル）付加物を得た。
続いて、ステンレス製オートクレーブに、上記ショ糖エチレンオキシド（１０モル）付加物３９１ｇ、ラウリン酸メチル（商品名：パステルＭ−１２、ライオン・スペシャリティ・ケミカルズ社製）１０７ｇ、炭酸カリウム１．５ｇを仕込み、反応器内を窒素置換した。１００℃まで昇温し、減圧下（２．７ｋＰａ）で５時間反応させた。次いで、７０℃まで冷却してから１気圧に戻し、乳酸２．４ｇを加えて炭酸カリウムを中和することにより、ショ糖のエチレンオキシド（１０モル）付加物とラウリン酸とのエステル化物（ａ−１）を得た。
【００４７】
（製造例２） 
エチレンオキシドに代えて、プロピレンオキシド４６４ｇ（８モル）を用いた以外は製造例１と同様の操作を行い、ショ糖のプロピレンオキシド（８モル）付加物とラウリン酸とのエステル化物（ａ−２）を得た。
【００４８】
（製造例３） 
ラウリン酸メチルに代えて、ステアリン酸メチル（商品名：パステルＭ−１８０、ライオン・スペシャリティ・ケミカルズ社製）２２４ｇを用いた以外は製造例１と同様の操作を行い、ショ糖のエチレンオキシド（１０モル）付加物とステアリン酸とのエステル化物（ａ−３）を得た。
【００４９】
（製造例４） 
ラウリン酸メチルに代えて、
オレイン酸メチル（商品名：パステルＭ−１８１、ライオン・スペシャリティ・ケミカルズ社製）１３４ｇを用いた以外は製造例１と同様の操作を行い、ショ糖のエチレンオキシド（１０モル）付加物とオレイン酸とのエステル化物（ａ−４）を得た。
【００５０】
（製造例５） 
ラウリン酸メチルの使用量を８６ｇとした以外は製造例１と同様の操作を行い、ショ糖のエチレンオキシド（１０モル）付加物とラウリン酸とのエステル化物（ａ−５）を得た。
【００５１】
（製造例６） 
ステンレス製オートクレーブに、ショ糖３４２ｇ（１モル）、水７０ｇ、水酸化カリウム３ｇを仕込み、反応器内を窒素置換した。８０℃まで昇温してショ糖を溶解し、続いて、１００℃に昇温し、エチレンオキシド３５２ｇ（８モル）を内圧０．３ＭＰａ以下に保ちながら導入した。導入終了後、さらに１００℃で２時間反応させた。続いて、プロピレンオキシド４６４ｇ（８モル）を内圧０．３ＭＰａ以下に保ちながら導入した。プロピレンオキシドの導入終了後、１００℃で２時間反応させた。この反応物５００と水１５０ｇとを混合して５０℃に調整し、さらに酢酸を添加してｐＨを６に調整した。続いて、粉末状の活性炭（商品名：強力白鷺Ａ（日本エンバイロケミカルズ社製、１％水溶液のｐＨ：４．９）５０ｇを加え、５０℃で２時間攪拌した。その後、ろ過により活性炭を取り除き、減圧下９０℃にて水を除去することにより、ショ糖のエチレンオキシド（８モル）プロピレンオキシド（８モル）ブロック付加物を得た。
続いて、ステンレス製オートクレーブに、上記ショ糖のエチレンオキシド（８モル）プロピレンオキシド（８モル）ブロック付加物５８０ｇ、ラウリン酸メチル（商品名：パステルＭ−１２、ライオン・スペシャリティ・ケミカルズ社製）１０７ｇ、炭酸カリウム１．５ｇを仕込み、反応器内を窒素置換した。１００℃まで昇温し、減圧下（２．７ｋＰａ）で５時間反応させた。次いで、７０℃まで冷却してから１気圧に戻し、乳酸２．４ｇを加えて炭酸カリウム中和することにより、ショ糖のエチレンオキシド（８モル）プロピレンオキシド（８モル）ブロック付加物とラウリン酸とのエステル化物（ａ−６）を得た。
【００５２】
（製造例７） 
エチレンオキシドの使用量を４４１ｇ（１０モル）に、プロピレンオキシドの使用量を２９１ｇ（５モル）に変更した以外は製造例６と同様の操作を行い、ショ糖のエチレンオキシド（１０モル）プロピレンオキシド（５モル）ブロック付加物とラウリン酸とのエステル化物（ａ−７）を得た。
【００５３】
（製造例８） 
エチレンオキシドの使用量を２２０ｇ（５モル）に、プロピレンオキシドの使用量を５８１ｇ（１０モル）に変更した以外は製造例６と同様の操作を行い、ショ糖のエチレンオキシド（５モル）プロピレンオキシド（１０モル）ブロック付加物とラウリン酸とのエステル化物（ａ−８）を得た。
【００５４】
（製造例９） 
ラウリン酸メチルに代えて、ステアリン酸メチル（商品名：パステルＭ−１８０、ライオン・スペシャリティ・ケミカルズ社製）１５０ｇを用いた以外は製造例６と同様の操作を行い、ショ糖のエチレンオキシド（８モル）プロピレンオキシド（８モル）ブロック付加物とステアリン酸とのエステル化物（ａ−９）を得た。
【００５５】
（製造例１０） 
ラウリン酸メチルに代えて、オレイン酸メチル（商品名：パステルＭ−１８１、ライオン・スペシャリティ・ケミカルズ社製）１４９ｇを用いた以外は製造例６と同様の操作を行い、ショ糖エチレンオキシド（８モル）プロピレンオキシド（８モル）ブロック付加物とオレイン酸とのエステル化物（ａ−１０）を得た。
【００５６】
（製造例１１） 
ラウリン酸メチルの使用量を２１４ｇとした以外は製造例６と同様の操作を行い、ショ糖エチレンオキシド（８モル）プロピレンオキシド（８モル）ブロック付加物とラウリン酸とのエステル化物（ａ−１１）を得た。
【００５７】
製造例１〜１１で得られた糖類のアルキレンオキシド付加物と炭素数１〜２４のモノカルボン酸とのエステル化物（ａ−１）〜（ａ−１１）の平均エステル化度、平均水酸基価（ＯＨＶ）、オキシエチレン基の含有量（ＥＯ含有量）、糖類残基の含有量とオキシエチレン基の含有量との総和（糖類とＥＯの含有量）、数平均分子量を表１に示す。
【００５８】
【表１】
0006604797.tif 000002
【００５９】
（平均水酸基価の測定方法）
ＪＩＳ  Ｋ００７０に準じて測定した。
【００６０】
（数平均分子量の測定方法）
下記条件でＧＰＣ法にて測定し、ポリエチレン換算の数平均分子量を算出した。
［測定条件］
測定サンプル：１重量％テトラヒドロフラン溶液 
装置：ＬＣ−１０ＡＤ（商品名、島津製作所社製）
カラム：ＧＰＣ  ＫＦ−８０１、ＧＰＣ  ＫＦ−８０１およびＧＰＣ  ＫＦ−８０３（商品名、いずれも昭和電工社製）を直列に接続したもの
移動相：テトラヒドロフラン（流量：０．８ｍＬ／ｍｉｎ）
カラム温度：２５℃
【００６１】
また、糖類のアルキレンオキシド付加物と炭素数１〜２４のモノカルボン酸とのエステル化物（Ａ）以外の原料として、下記のものを使用した。
・樹脂（Ｂ）
（ｂ−１）低密度ポリエチレン（商品名：ノバテックＬＬ  ＵＦ４４２、日本ポリエチレン社製）
・その他の成分（Ｃ）
（ｃ−１）ラウリル硫酸ナトリウム（商品名：エマール０、花王社製）６０ｇとラウリルモノエタノールアミド４０ｇとをメタノール３０ｇに溶解し、メタノールを留去した混合物
（ｃ−２）アルキルベンゼンスルホン酸ナトリウム（商品名：ライポンＰＳ−２３０、ライオン社製）８０ｇとラウリルジエタノールアミン２０ｇとをメタノール５０ｇに溶解し、メタノールを留去した混合物
【００６２】
（実施例１〜１３）
表２に記載の割合で、糖類のアルキレンオキシド付加物と炭素数１〜２４のモノカルボン酸とのエステル化物（Ａ）および樹脂（Ｂ）を開放型２軸混錬機を用いて１５０℃で１０分間混錬した。得られた混練物を、金型（直径１０ｃｍ、厚み１ｍｍ）にて１５０℃でプレス成型を行うことにより、試験片を作製した。この試験片を用いて、下記の方法により親水性を評価した。結果を表２に示す。
【００６３】
（親水性）
得られた試験片を恒温恒湿器（設定温度：６０℃、設定湿度：７０％ＲＨ）で所定期間（１日間、１４日間または３０日間）静置した。この試験片を用いて、ＪＩＳ  Ｒ３２５７に準じて接線法による接触角（度）を測定した。
【００６４】
（低温環境下での初期親水性）
得られた試験片の表面を、エタノールを含ませた布で拭き取った後、恒温恒湿器（５℃、７０％ＲＨ）で１日間静置した。この試験片を用いて、ＪＩＳ  Ｒ３２５７に準じて接線法による接触角（度）を測定した。
【００６５】
（比較例１および２）
糖類のアルキレンオキシド付加物（Ａ）を用いず、表２に記載のその他の成分（ｃ−１）または（ｃ−２）を用いた以外は、実施例１と同様の操作を行った。結果を表２に示す。
【００６６】
【表２】
0006604797.tif 000003
【００６７】
表２から明らかなとおり、本発明の親水化剤は、長期にわたって親水性を維持することができるとともに、低温環境下における初期親水性が優れている。特に、実施例６〜１３のように、糖類のエチレンオキシドプロピレンオキシドブロック付加物と炭素数１〜２４のモノカルボン酸とのエステル化物を用いた場合、上記効果がより優れている。一方、比較例１および２のように糖類のアルキレンオキシド付加物（Ａ）を用いない場合は、短期間で親水性が大きく低下し、低温環境下における初期親水性が劣ることがわかる。
【産業上の利用可能性】
【００６８】
本発明の親水化剤は、長期にわたって優れた親水性を維持できるとともに低温環境下における初期親水性がより優れているため、樹脂などに用いる親水化剤として利用可能である。